(57)【要約】【課題】  タオル等に使用した場合に、拭き取り性能に方向性がなく、従来にない肌触りや風合い、吸水性能、拭き取り性能を併せ持った凹凸織編地を提供する。【解決手段】  生地を構成する糸条の少なくとも３０質量％が、長手方向に凹凸構造を有する糸条である織編地であって、前記糸条は、凸部の数が２００個／ｍ以上、総繊度が２００ｄｔｅｘ以上、凸部を構成する繊維の単糸繊度が１．０ｄｔｅｘ以下である。また、凹凸構造を有する糸条の凸部の幅Ｗは、芯部の幅Ｄの１．５倍以上が好ましい。【選択図】        図１
2006112001.tif 000002
【特許請求の範囲】
【請求項１】
生地を構成する糸条の少なくとも３０質量％が、長手方向に凹凸構造を有する糸条である織編地であって、前記糸条が下記式（１）〜（３）を満足することを特徴とする凹凸織編地。
Ａ１≧２００個／ｍ…（１）
Ａ２≧２００ｄｔｅｘ…（２）
Ａ３≦１．０ｄｔｅｘ…（３）
ただし、Ａ１は１ｍ当たりの凸部の数、Ａ２は総繊度、Ａ３は糸条中の凸部を構成する繊維の単糸繊度を表す。
【請求項２】
凹凸構造を有する糸条の凸部の幅Ｗが、芯部の幅Ｄの１．５倍以上であることを特徴とする請求項１記載の凹凸織編地。
【発明の詳細な説明】
【技術分野】
【０００１】
本発明は、優れた拭き取り性能を有し、タオル等の家庭用品用途、工業用品用途、資材用途、副資材用途、介護資材用途、さらにはバスローブ等の衣料用途等に幅広く使用できる凹凸織編地に関するものである。
【背景技術】
【０００２】
従来から、家庭用バスタオルやフェイスタオル等に使用する織編地については数多くの提案がなされているが、その多くは綿を主体とするものであり、その用途に応じて多種多様に商品化されている。
【０００３】
また、近年では、拭き取り性をさらに向上させる目的で、合成繊維の極細繊維糸条を用いた織編地も提案されている（特許文献１〜３参照）。
【０００４】
そして、これらの布帛では、表面に凹凸を形成する方法として、パイルを機械的に形成したり、凹凸感を発現する織編組織を採用するなどの方法が用いられている。
【特許文献１】特公昭６１−１０５８８号公報
【特許文献２】特公昭６１−５２２５７号公報
【特許文献３】実開平２−１３６０８５号公報
【発明の開示】
【発明が解決しようとする課題】
【０００５】
しかしながら、これらの方法で形成される凹凸は規則的なものであり、そのためタオル等に使用した場合に立毛部（パイル）の毛倒れ等が発生し、拭く方向により十分に拭き取り性能が発揮されなかったり、体の垢等を擦る際には十分な擦り効果が得られないという問題があった。
【０００６】
本発明は、上記の問題を解決し、タオル等に使用した場合に、拭き取り性能に方向性がなく、従来にない肌触りや風合い、吸水性能、拭き取り性能を併せ持った凹凸織編地を提供することを技術的な課題とするものである。
【課題を解決するための手段】
【０００７】
本発明者らは、上記の課題を解決するために鋭意検討した結果、織組織や編組織で凹凸を形成するのではなく、特定の凹凸構造を有する糸条を主成分として凹凸織編地を構成すればよいことを知見して本発明に到達した。
【０００８】
すなわち、本発明は、次の構成を有するものである。
（１）生地を構成する糸条の少なくとも３０質量％が、長手方向に凹凸構造を有する糸条である織編地であって、前記糸条が下記式（１）〜（３）を満足することを特徴とする凹凸織編地。
Ａ１≧２００個／ｍ…（１）
Ａ２≧２００ｄｔｅｘ…（２）
Ａ３≦１．０ｄｔｅｘ…（３）
ただし、Ａ１は１ｍ当たりの凸部の数、Ａ２は総繊度、Ａ３は糸条中の凸部を構成する繊維の単糸繊度を表す。
（２）凹凸構造を有する糸条の凸部の幅Ｗが、芯部の幅Ｄの１．５倍以上であることを特徴とする上記（１）記載の凹凸織編地。
【発明の効果】
【０００９】
本発明の凹凸織編地は、不規則な凹凸構造を有する糸条が生地の３０質量％以上を占めているので、前記糸条の形状に由来する不規則な粒状の凹凸を有し、従来にない独特の肌触りと風合いを有している。
【００１０】
また、凸部に極細糸を使用しているため、拭き取り対象物の汚れを捕捉して掻き落とす作用を有し、拭き取り性能に方向性がなく、吸水性、保水性にも優れているため、ボディタオル、タオル地等の洗体効果に優れており、さらに、ガラスやディスプレー等の表面の清掃操作が容易で、清掃作業の効率化を図ることが可能となる。
【発明を実施するための最良の形態】
【００１１】
以下、本発明について詳細に説明する。
【００１２】
本発明の凹凸織編地は、生地を構成する糸条の少なくとも３０質量％が、長手方向に凹凸構造を有する糸条であることが必要であるが、まず、この糸条について説明する。
【００１３】
長手方向に凹凸構造を有する糸条は、図１でモデル的に示すように、長手方向に凸部と凹部とを交互に有しており、凸部の幅Ｗは、凹部の幅Ｄの１．５倍以上であることが好ましく、２〜１０倍であることがより好ましい。凸部の幅Ｗが凹部の幅Ｄの１．５倍未満の糸条を用いた織編物は、凹凸が小さいため、本発明でいう不規則な粒状の凹凸が得られ難く、拭き取り性能や肌触り感が低下する場合がある。すなわち、この値が１．５倍以上になると、凹凸を明瞭に確認することが可能となり、製織や製編すれば、表面上に凹凸を有した生地を容易に得ることができる。
【００１４】
また、糸条における凹凸構造の形態としては、図１（ａ）のように凸部が両側に突出したもの、（ｂ）のように凸部が左右交互に片側だけに突出したもの、あるいはランダムに片側だけに突出したもの、さらにはこれらの組み合わせたものなど、長手方向に凹凸構造を有するものであれば、特に限定されるものではない。
【００１５】
次に、本発明の凹凸織編地を構成する、凹凸構造を有する糸条の一例について説明する。
【００１６】
本発明において、凹凸構造を有する糸条とは、インターレースやタスラン等の空気混繊により凸部がループ状に形成されたものではなく、リング撚糸機やトライツイスター等を用いて得られる凸部が塊状態の糸条が好ましい。
【００１７】
図２に示す構造を有する糸条は、３本の糸からリング撚糸機により作られるリング糸であり、本発明における凹凸構造を有する糸条として好適なものである。この糸条は、芯糸１の周囲に、飾り糸２をオーバーフィード状態で撚回させて凹凸構造を形成し、さらに凸部を形成する飾り糸２を固定するため、押さえ糸３を、飾り糸２とは逆方向に撚回させて得られるものであり、この３本の糸から構成される複合糸を、凹凸構造を有する糸条として用いるものである。
【００１８】
なお、芯糸１の周囲に飾り糸２を撚回させて凹凸構造を形成する際の飾り糸２のオーバーフィード率は２０％以上が好ましく、より好ましくは３０〜７０％である。オーバーフィード率が２０％未満では、前記した好ましい要件である凸部の幅Ｗを凹部の幅Ｄの１．５倍以上にすることが難しい場合がある。
【００１９】
本発明の凹凸織編地を構成する、凹凸構造を有する糸条における凸部の数としては、前記（１）式のように１ｍ中に２００個以上であることが好ましく、５００〜５０００個／ｍであることがより好ましい。凸部の数が２００個／ｍ以上であると、生地にした際も表面に凸部が十分に存在し、特有の肌触り、風合い、そして清掃用途における操作性向上、汚れの掻き落とし効果を有するものが得られ、洗体用ボディタオルとして肌触りがよく、体の汚れや垢をよく落とす効果を有し、さらには凹凸構造による空隙により、石鹸等の界面活性剤使用時の泡立ちに優れた布帛が得られる。凸部の数が２００個／ｍ未満では、隣接する凸部間の距離が長すぎるため、生地にしても凹凸の出かたが少なく、汚れを掻き取る効果、さらにはその汚れを布帛中に保持する効果が不足したものとなり、平らな面上を拭く際の操作性や凹凸構造による汚れ掻き落とし効果が低下するため好ましくない。
【００２０】
また、前記凹凸構造を有する糸条の総繊度としては、前記（２）式のように２００ｄｔｅｘ以上であり、１０００ｄｔｅｘ以下であることが好ましい。総繊度が２００ｄｔｅｘ未満では、凸部の幅Ｗが凹部の幅Ｄの１．５倍以上であっても、糸条が細すぎるため凸部、凹部ともに小さくなり、凸部を目視又は手触りで確認しづらく、生地にしても凹凸感が十分得られない。また、生地に厚みが得られず、ボリューム感に欠け、バスタオル等のタオル地の用途にしても吸水性・保水性に欠けたものになり、清掃用途で使用する際にも保水性能が低く、また拭き取る際の力が生地の拭き取り面全体に拡散されないため、汚れが拭き取り難くなる。
【００２１】
さらに、前記凹凸構造を有する糸条において、凸部を構成する繊維（図２の飾り糸２）の単糸繊度は、前記（３）式のように１ｄｔｅｘ以下であることが好ましく、０．００１〜０．５ｄｔｅｘであることがより好ましい。凸部を構成する繊維として単糸繊度が１ｄｔｅｘ以下の極細繊維を用いることで、細かい粒子による汚れや薄い油膜性の汚れの拭き取り性能が向上し、さらには、繊維間の空隙に起因する毛細管現象による吸水性の向上も期待でき、吸水性と保水性にも優れた性能も有しており、ボディタオルやタオル地、清掃用の布帛として好適な布帛が得られる。また、繊維間に細かい空隙ができるので、特にボディタオルやタオル地として用いる場合には、石鹸やボデイソープを用いる際にきめ細かな泡が得られ、洗顔時や体を洗う際に優れた洗浄効果を得ることができる。
【００２２】
本発明の凹凸織編地を構成する、凹凸構造を有する糸条（図２の場合は芯糸、飾り糸、押さえ糸）を構成する素材は特に限定されるものではなく、綿等の天然繊維、合成繊維もしくはこれらを組み合わせたものが使用されるが、綿等の天然繊維を組み合わせた糸条は乾燥性が劣るため、夏場などの高温多湿状態になるとカビなどが発生する場合があって衛生面から好ましくなく、また、選択乾燥性も劣るため、合成繊維を組み合わせたものがこのましく使用される。
【００２３】
合成繊維としては、例えばポリエチレンテレフタレート、ポリブチレンテレフタレート、ポリオキシエトキシベンゾエート、ポリエチレンナフタレート、シクロヘキサンジメチレンテレフタレート等のポリエステル、及びこれらのポリエステルに付加的部分としてさらにイソフタル酸等の酸成分、プロピレングリコール、ブチレングリコール、シクロヘキサンジメタノール、ジエチレングリコールのようなジオール成分を共重合した共重合ポリエステルからなるポリエステル系繊維、ナイロン６、ナイロン６６、芳香族ナイロン等のポリアミドからなるポリアミド系繊維、ポリエチレン、ポリプロピレン等のポリオレフィンからなるポリオレフィン系繊維、アクリルニトリルからなるアクリル系繊維、さらにはポリカプロラクトン、ポリブチレンサクシネート、ポリ乳酸等の土壌中や水中に長時間放置すると微生物などの作用によって炭酸ガスと水に分解される脂肪族ポリエステル化合物からなる生分解性繊維等が挙げられる。
【００２４】
合成繊維のラスターについては、ブライト、セミダル、フルダル等、酸化チタン等の添加物を繊維中に含有したものでもよいが、精密部品など傷が問題になる用途には、これらの含有量の少ないブライトもしくはこれらを含有していない純ブライトのものが好ましい。
【００２５】
さらに、凹凸構造を有する糸条、特に凸部を構成する繊維（図２の飾り糸２）の単糸断面は、丸断面以外の異形断面が好ましい。この断面を異形にすることにより、生地表面にある凸部の繊維密度が大となり、かつ断面鋭角な角あるいは曲率半径の小さい角をもたせることにより、汚れなどをそぎ落とす効果が向上する。また、断面に凹部を有することで、拭き取った汚れの保持性がよくなり、再付着し難い等の効果があり、丸断面糸に比べて拭き取り性能を向上させることができる。
【００２６】
異形断面形状としては、三角断面、四角断面、五角断面、扁平断面、楔形断面、あるいはアルファベットの各文字に類似したＣ型断面、Ｈ型断面、Ｉ型断面、Ｗ型断面等が挙げられる。異形断面糸を得る方法としては、溶融紡糸時に用いる口金の形状を異形にする方法、２種類以上のポリマーを複合紡糸して、染色加工時に分割することにより断面を異形にする方法等がある。
【００２７】
本発明の凹凸織編地は、生地を構成する糸条の少なくとも３０質量％が、長手方向に凹凸構造を有する糸条であり、このため、織編地の表面には、前記糸条の形態に由来する不規則で粒状の凹凸が存在する。そのため、従来にない独特の肌触りと風合いを有する。また、生地表面の凹凸により、凹凸のない平らな生地と比較してガラスやディスプレー等の表面の清掃操作がしやすくなり、さらには、凹凸構造が表面上の汚れを掻き落とす役目を果たすため、清掃効果に優れた生地となる。
【００２８】
凹凸織編地における前記長手方向に凹凸構造を有する糸条の占める割合としては、３０質量％以上であることが必要であり、５０〜１００質量％であることが好ましく、また、特にこの糸条が生地表面の３０質量％以上を占めることが好ましい。すなわち、前記糸条からくる凹凸による独特の肌触りと風合いは及び拭き取り性能は、前記糸条の割合が多ければ多いほど強く出すことが可能である。
【００２９】
前記糸条の割合が３０質量％未満では、その肌触りと風合いの低下が著しい。また、拭き取り性能においても、凹凸構造によるガラスやディスプレー表面上における操作性向上の効果、凹凸構造による表面上の汚れを掻き取る効果、掻き取った汚れを布帛中に保持する効果のいずれもが低下する。
【００３０】
本発明の凹凸織編地は、分光光度計により得られるオパンシテイ値（不透明度合い）を利用して算出される汚れ除去率において、１回目の拭き取りで好ましくは７０％を超える高い拭き取り性能を有するものであることが好ましい。
【００３１】
ここで、拭き取り性能の評価方法について説明する。
【００３２】
まず、表面を純水洗浄した後にメタノール置換を行ったガラスプレートを用意し、分光光度計（マクベスＣＥ−３１００）によりオパンシテイ値［＝不透明度合い］（Ｏｇ）を測定する。次に、ガラスプレート表面（厚さ１ｍｍ）の半径１ｃｍの範囲で汚染源として口紅を２ｍｇ塗布し、オパンシテイ値（Ｏ０）を測定する。次いで、拭き取り面積７．０７ｃｍ２（半径１．５ｃｍ）の拭き取り荷重に生地を取り付け、拭き取り荷重１４．１ｇ／ｍ２、拭き取り速度３ｃｍ／秒の条件下で３度の拭き取り試験を実施し、各拭き取り後のオパンシテイ値（Ｏｎ、ｎ＝拭き取り回数）を測定して、下記数式により定義される汚れ除去率（％）を算出する。なお、一回の拭き取りごとに生地は新しいものに取り替える。
汚れ除去率（％）＝（Ｏ０−Ｏｎ）／（Ｏ０−Ｏｇ）×１００
なお、上記の汚れ除去率は、塗付されたガラスプレート上の汚染源を拭き取りに使用した生地が除去していく度合いを示すものであり、生地の拭き取り性能の定量的な尺度となる。本発明の目的を達成する上で、この汚れ除去率は７０％以上が好ましく、８０％以上がより好ましく、９０％以上が特に好ましい。
【００３３】
凹凸織編地の組織としては、凹凸構造を有する糸条が生地の３０質量％以上を占めるものであれば特に限定されるものではなく、織物としては平織り、平二重、経二重、ツイル等、編物としてはスムース、ポンチ等のような表裏組織に差がない組織を採用すると、清掃用途における作業性の観点から好ましい。
【実施例】
【００３４】
次に、本発明を実施例により具体的に説明する。
【００３５】
なお、実施例における各物性値などの評価方法は、次のとおりである。
（１）織編地における凹凸構造を有する糸条の割合（質量％）
布帛を構成する糸条のうち、凹凸構造を有する糸条の質量を、全使用糸条の質量で除した値に１００を掛けて算出する。
（２）凹凸構造を有する糸条における凸部の幅Ｗと凹部の幅Ｄの比（Ｗ／Ｄ）
糸条中の個々の凹凸がはっきり見える倍率まで拡大した顕微鏡写真（実施例１の糸条においては８０倍）を撮影し、その写真上で図１における凸部の幅Ｗと凹部の幅Ｄを測定し、ＷをＤで除して算出する。この作業を任意の５個所で繰り返し、その平均値を凸部の幅Ｗと凹部の幅Ｄの比とする。
（３）凹凸構造を有する糸条における凸部の数（個／ｍ）
糸条の光学顕微鏡を用いて倍率２０倍で写真撮影し、該写真上で糸条１ｃｍ間の凸部の数を数え、その値を１００倍することで１ｍ当たりの凸部の数とする。この作業を任意の５個所で繰り返し、その平均値を凸部の数とする。
（４）汚れ除去率（％）
前記のとおり。
（５）保水率（％）
生地を２０ｃｍ×２０ｃｍに裁断したものを試験片として質量（Ｗ０）を測定し、温度２０±２℃、相対湿度６５±２％に調温調湿された室内で、蒸留水中に１０分間浸漬する。次いで、水中から取り出し、十分な高さで水平に支持された棒にピンで留めて広げた状態で吊るし、１０分間放置した後に質量（Ｗ１）を測定し、次式により保水率を算出する。
保水率（％）＝（Ｗ１−Ｗ０）／Ｗ０×１００
（６）吸水率（％）
ＪＩＳ−Ｌ１０９６（バイレック法）に準じ、１０分間放置後の水の上昇した高さ（ｍｍ）を、経緯方向のそれぞれについて測定した。
（７）凹凸感
編物技術者、織物技術者、染色技術者からなるパネラー１０人を選定し、目視、感触での官能検査によって、次の４段階評価を行った。
【００３６】
◎：非常に良好    ○：良好    △：やや劣る    ×：劣る
（実施例１）
図２に示すような凹凸構造を有する糸条を得るため、芯糸１と押さえ糸３としてそれぞれ８３ｄｔｅｘ／３６ｆのポリエステル仮撚加工糸を用い、凸部用の飾り糸２として７８ｄｔｅｘ／４８ｆ（割繊後に単糸繊度が０．１６ｄｔｅｘ、フイラメント数が３８４本となる）のポリエステル割繊糸３本を５００Ｔ／ｍ（撚り方向Ｓ）で合撚した糸を用いた。リング撚糸機により、芯糸１に飾り糸２を撚数７２０Ｔ／ｍ（撚り方向Ｚ）、オーバーフィード率５０％で巻付け、さらに飾り糸２を固定させるため押さえ糸３を撚数７２０Ｔ／ｍ（撚り方向Ｓ）で撚り合わせ、２０００個／ｍの凸部を有する５３５ｄｔｅｘの糸条を得た。
【００３７】
このようにして得られた、長手方向に凹凸構造を有する糸条と、糸中の７０質量％が割繊後に単糸繊度０．１６ｄｔｅｘ×７６８ｆとなるポリエステル割繊糸で構成される２２０ｄｔｅｘ／１２０ｆの混繊糸とを経糸、緯糸共に１：１の配列で用いて経二重組織の生機を製織し、しかる後に通常の割繊処理を施して、経糸密度６２本／２．５４ｃｍ、緯糸密度８５本／２．５４ｃｍの本発明の凹凸織編地を得た。
（参考例１）
糸中の７０質量％が、割繊後に単糸繊度０．１６ｄｔｅｘ×３８４ｆとなるポリエステル割繊糸で構成された１１０ｄｔｅｘ／６０ｆの混繊糸を用いて鹿の子組織により凹凸感を発現する生機を製編し、しかる後に通常の割繊処理を施して、コース４３本／２．５４ｃｍ、ウエール５８本／２．５４ｃｍの厚地織編地を得た。
（比較例１）
凹凸構造を有する糸条を用いず、１５６ｄｔｅｘ／９６ｆで割繊後に単糸繊度が０．１６ｄｔｅｘ×７６８ｆとなるポリエステル割繊糸を経緯に用いて平組織の生機を製織し、しかる後に通常の割繊処理を施して、経糸密度１２０本／２．５４ｃｍ、緯糸密度６４本／２．５４ｃｍの厚地織編地を得た。
（比較例２）
凹凸構造を有した糸条を用いず、８４ｄｔｅｘ／３６ｆ（単糸繊度２．３３ｄｔｅｘ）のポリエステル繊維を経緯に用いて平組織の生機を製織し、しかる後に通常の染色加工を施して、経糸密度１７０本／２．５４ｃｍ、緯糸密度１０６本／２．５４ｃｍの薄地織編地を得た。
【００３８】
実施例１、参考例１及び比較例１〜２で得られた糸条と織編地の物性及び評価結果を表１に示す。
【００３９】
【表１】
2006112001.tif 000003
【００４０】
表１から明らかなように、実施例１の凹凸構造を有する糸条を用いて得られた凹凸織物は、参考例１及び比較例１〜２で得られた織編物に比較して凹凸感がはっきりと認められ、かつ保水性、吸水性において優れたものであった。さらに、拭き取り性に関しても高性能ワイピングクロスである参考例１に匹敵するものであった。
【図面の簡単な説明】
【００４１】
【図１】本発明の凹凸織編地を形成する凹凸構造を有する糸条のモデル図である。
【図２】本発明の凹凸織編地を形成する凹凸構造を有する糸条の一例を示す概略図である。
【符号の説明】
【００４２】
１  芯糸
２  飾り糸
３  押さえ糸
Ｗ  凸部の幅
Ｄ  凹部の幅
【図１】
2006112001.tif 000004
【図２】
2006112001.tif 000005